ЧУГУН
CAST IRON

Изобретение относится к области металлургии и касается составов чугуна, который может быть использован для изготовления конфорок газовых плит.
Известен чугун, содержащий, мас.%: углерод 2,2-3,0; кремний 0,5-0,8; марганец 0,5-0,8; хром 14,0-16,0; титан 0,3-0,5; молибден 0,2-0,6; алюминий 0,5-1,0; медь 1,5-2,0; железо - остальное [1].
Задачей изобретения является повышение термостойкости чугуна
Технический результат достигается тем, что чугун, содержащий углерод, кремний, марганец, хром, титан, молибден, алюминий, медь, железо, дополнительно содержит бор и никель при следующем соотношении компонентов, мас.%: углерод 2,6-3,0, кремний 0,6-0,8; марганец 0,8-1,2; хром 14,0-16,0; титан 0,001-0,002; молибден 0,1-0,15; алюминий 1,1-1,3; медь 0,2-0,3; бор 0,01-0,02; никель 0,5-0,7; железо - остальное.
В таблице приведены составы чугуна.
Таблица
Компоненты
Содержание, мас.% в составах
1
2
3
Углерод
2,6
2,8
3,0
Кремний
0,8
0,7
0,6
Марганец
1,2
1,0
0,8
Хром
14,0
15,0
16,0
Титан
0,001
0,0015
0,002
Молибден
0,15
0,13
0,1
Алюминий
1,1
1,2
1,3
Медь
0,2
0,25
0,3
Бор
0,02
0,015
0,01
Никель
0,7
0,6
0,5
Железо
остальное
остальное
остальное
Термостойкость (нагрев до 800°С - охлаждение на воздухе) чугуна составит ~2500 циклов до разрушения.
В составе чугуна компоненты проявляют себя следующим образом. Молибден упрочняет твердый раствор, препятствует возникновению и развитию трещин в сплаве при перепадах температур. Алюминий и хром препятствуют росту окалины. Алюминий увеличивает вязкость сплава, его теплопроводность. Медь способствует повышению прочности, теплопроводности чугуна. Бор стабилизирует карбиды. Никель снижает устойчивость первичных карбидов, улучшает металлическую основу сплава, что обеспечивает его пригодность к длительной эксплуатации при повышенных температурах. Титан способствует измельчению зерна.
Чугун выплавляют в вагранках и отливают центробежным способом в горячие (400-450°С) металлические формы, обмазанные, огнеупорной глиной. Для снятия внутренних напряжений отливки отжигают при температуре 550°С.
Источники информации
1. Авторское свидетельство СССР №1008270, 1983.